ПОЛИКАРБОНАТНЫЕ КОМПОЗИЦИИ С МОДИФИЦИРОВАННОЙ УДАРНОЙ ВЯЗКОСТЬЮ ДЛЯ УПРОЩЕННОГО ИЗГОТОВЛЕНИЯ ТЯГУЧИХ ПРИ НИЗКИХ ТЕМПЕРАТУРАХ ДЕТАЛЕЙ С ЗЕРКАЛЬНО-БЛЕСТЯЩИМИ И МАТОВЫМИ УЧАСТКАМИ ПОВЕРХНОСТИ

1. Полимерная композиция, содержащая:
A) от 45 до 95 масс.ч. ароматического поликарбоната и/или полиэфиркарбоната в пересчете на сумму А+В, составляющую 100 масс.ч.,
B) от 5 до 55 масс.ч., в пересчете на сумму А+В, смеси, содержащей:
B1) по меньшей мере один привитой сополимер, получаемый эмульсионной полимеризацией,
B2) по меньшей мере один привитой сополимер, получаемый полимеризацией в массе, суспензии или растворе, и
B3) необязательно, виниловый (со)полимер, не содержащий каучука,
а также
C) от 0 до 30 масс.ч., в пересчете на сумму А+В, по меньшей мере одной коммерчески доступной добавки к полимерам,
отличающаяся тем, что
(i) она содержит в совокупности менее 2,0% масс. частиц привитых сополимеров В1 и В2 с соответствующим диаметром более 800 нм и в совокупности менее 2,0% масс. частиц привитых сополимеров В1 и В2 с соответствующим диаметром менее 100 нм,
(ii) привитой сополимер В1 получают путем прививки смеси виниловых соединений (В1.1) к находящейся в форме частиц основе для прививки (В1.2) с каучукоподобной эластичностью, инициируемой неорганическим персульфатом в качестве инициатора полимеризации, и
(iii) композиция не содержит привитых сополимеров, получаемых эмульсионной полимеризацией с использованием окислительно-восстановительных систем инициирования.
2. Композиция по п. 1, отличающаяся тем, что
(i) она содержат в совокупности менее 1,5% масс. частиц привитых сополимеров В1 и В2 с соответствующим диаметром более 800 нм и в совокупности менее 1,5% масс. частиц привитых сополимеров В1 и В2 с соответствующим диаметром менее 100 нм.
3. Композиция по п. 1 или 2, содержащая от 55 до 75 масс.ч., в пересчете на сумму А+В, ароматического поликарбоната и/или полиэфиркарбоната.
4. Композиция по п. 1 или 2, содержащая:
A) от 55 до 75 масс.ч., в пересчете на сумму А+В, ароматического поликарбоната и/или полиэфиркарбоната,
B) от 25 до 45 масс.ч., в пересчете на сумму А+В, смеси, содержащей:
B1) по меньшей мере один привитой сополимер, получаемый эмульсионной полимеризацией,
B2) по меньшей мере один привитой сополимер, получаемый полимеризацией в массе, суспензии или растворе, и
B3) необязательно виниловый (со)полимер, не содержащий каучука,
а также
С) от 0,3 до 7 масс.ч., в пересчете на сумму А+В, по меньшей мере одной коммерчески доступной добавки к полимерам.
w
5. Композиция по п. 1 или 2, содержащийся в которой в качестве компонента А ароматический поликарбонат и/или полиэфиркарбонат обладает среднемассовой молекулярной массой M, измеренной методом гельпроникащей хроматографии в метиленхлориде при 25°C с использованием поликарбоната в качестве стандарта от 26000 до 31000 г/моль.
6. Композиция по п. 1 или 2, в которой присутствует от 10 до 45 масс.ч. привитого сополимера В2 в пересчете на сумму В1+В2.
7. Композиция по п. 1 или 2, причем привитые сополимеры В1 и В2 обладают эластомерными основами для прививки В1.2 и В2.2, содержащими мономерные звенья бутадиена, и причем общее количество содержащихся в основах для прививки В1.2 и В2.2 мономерных звеньев бутадиена составляет от 5 до 12% масс. в пересчете на общую композицию.
8. Композиция по п. 1 или 2, отличающаяся тем, что компонентом В1 является привитой сополимер, получаемый в соответствии с технологией эмульсионной полимеризации путем прививки:
B1.1) от 20 до 60% масс., в пересчете на компонент В1, смеси, содержащей:
В1.1.1) от 70 до 80% масс., в пересчете на В1.1, по меньшей мере одного мономера, выбранного из группы, включающей винилароматические соединения, замещенные в ядро винилароматические соединения и сложные алкиловые эфиры метакриловой кислоты с 1-8 атомами углерода в алкиле, и
В1.1.2) от 20 до 30% масс., в пересчете на В1.1, по меньшей мере одного мономера, выбранного из группы, включающей винилцианиды, сложные алкиловые эфиры (мет)акриловой кислоты с 1-8 атомами углерода в алкиле и производные ненасыщенных карбоновых кислот,
B1.2) по меньшей мере к одной эластомерной основе для прививки с температурой стеклования ниже -60°C, количество которой в пересчете на компонент В1 составляет от 80 до 40% масс., и компонентом В2 является привитой сополимер, получаемый в соответствии с технологией полимеризации в массе, растворе или суспензии путем прививки:
B2.1) от 87 до 93% масс., в пересчете на компонент В2, смеси, содержащей:
B2.1.1) от 70 до 80% масс., в пересчете на смесь В2.1, по меньшей мере одного мономера, выбранного из группы, включающей винилароматические соединения, замещенные в ядро винилароматические соединения и сложные алкиловые эфиры метакриловой кислоты с 1-8 атомами углерода в алкиле, и
B2.1.2) от 20 до 30% масс., в пересчете на смесь В2.1, по меньшей мере одного мономера, выбранного из группы, включающей винилцианиды, сложные алкиловые эфиры (мет)акриловой кислоты с 1-8 атомами углерода в алкиле и производные ненасыщенных карбоновых кислот,
B2.2) по меньшей мере к одной основе для прививки с температурой стеклования ниже -60°C, количество которой в пересчете на компонент В2 составляет от 13 до 7% масс.
9. Композиция по п. 1 или 2, причем средний размер частиц (показатель D50) получаемого эмульсионной полимеризацией привитого сополимера В1 составляет от 0,2 до 0,5 мкм.
10. Композиция по п. 1 или 2, причем средний размер частиц (показатель D50) привитого сополимера В2, получаемого полимеризацией в массе, растворе или суспензии, составляет от 0,3 до 0,6 мкм.
11. Композиция по п. 1 или 2, отличающаяся тем, что получаемый полимеризацией в массе, растворе или суспензии привитой сополимер В2:
содержит в качестве основы для прививки В2.2 каучук на основе блоксополимера стирола с бутадиеном или смесь каучука на основе блоксополимера стирола и бутадиена с чисто бутадиеновым каучуком,
обладает измеряемым в ацетоне содержанием геля от 17 до 23% масс. и
w
содержит свободный сополимер В2.1.1 с В2.1.2, среднемассовая молекулярная масса M которого, определенная в тетрагидрофуране методом гельпроникающей хроматографии с полистиролом в качестве стандарта, составляет от 80000 до 120000 г/моль.
12. Композиция по п. 1 или 2, содержащая в качестве компонента С по меньшей мере одну добавку к полимерам, выбранную из группы, включающей антипирены, синергисты антипиренов, добавки для предотвращения дымообразования, средства для предотвращения образования капель при горении полимеров, внутренние и внешние смазки для отделения изделий от формы, добавки для повышения текучести, антистатики, добавки для повышения электропроводности, УФ-стабилизаторы, светостабилизаторы, термостабилизаторы, антиоксиданты, ингибиторы переэтерификации, средства для защиты от гидролиза, добавки с антибактериальным действием, добавки для повышения стойкости к царапанью, ИК-абсорбенты, оптические осветлители, флюоресцирующие добавки, наполнители, армирующие материалы, кислоты, красители и пигменты.
13. Композиция по п. 1 или 2, содержащая в качестве компонента С по меньшей мере один фосфорсодержащий антипирен, выбранный из группы, включающей мономерные и олигомерные эфиры фосфорной кислоты и фосфоновой кислоты, фосфонатамины и фосфазены.
14. Применение композиций по одному из пп. 1-13 для изготовления формованных изделий или формованных деталей методом литья под давлением на единственной технологической стадии без необходимости последующей дополнительной поверхностной обработки, которые обладают как зеркально-блестящими участками поверхности, степень блеска которых, определяемая в отраженном свете согласно стандарту DIN 67530 при угле измерения 60°, составляет по меньшей мере 98, так и глубокоматовыми участками поверхности, степень блеска которых, определяемая в отраженном свете согласно стандарту DIN 67530 при угле измерения 60°, составляет максимум 2.
15. Формованные изделия или формованные детали из композиций по одному из пп. 1-13, которые получают методом литья под давлением на единственной технологической стадии без необходимости осуществления последующей дополнительной поверхностной обработки и которые обладают как зеркально-блестящими участками поверхности, степень блеска которых, определяемая в отраженном свете согласно стандарту DIN 67530 при угле измерения 60°, составляет по меньшей мере 98, так и глубокоматовыми участками поверхности, степень блеска которых, определяемая в отраженном свете согласно стандарту DIN 67530 при угле измерения 60°, составляет максимум 2.